МНОГОСЛОЙНАЯ ПЛЕНКА И МЕШОК, ИЗГОТОВЛЕННЫЙ ИЗ МНОГОСЛОЙНОЙ ПЛЕНКИ

1.Многослойная пленка, содержащая верхний слой (А), по меньшей мере один промежуточный слой (В), и нижний слой (С) уложенные в таком порядке,
где промежуточный слой (В) содержит композицию (b1) или композицию (b2), описанную ниже, и
верхний слой (А) и нижний слой (С) каждый независимо содержит этиленовый полимер и/или пропиленовый полимер:
композиция (b1): композиция, которая содержит
пропиленовый полимер (p1), имеющий температуру плавления в интервале от 140 до 165°C, измеренную с помощью дифференциальной сканирующей калориметрии, и скорость течения расплава (MFR; ASTM D 1238, 230°C, 2,16 кг загрузка) в интервале от 0,1 до 20 г/10 мин,
случайный сополимер пропилена и α-олефина (r1), имеющий молекулярно-массовое распределение в интервале от 1,0 до 3,5 определенное с помощью гель-проникающей хроматографии (GPC) и температуру плавления в интервале от 90 до 125°C измеренную с помощью дифференциальной сканирующей калориметрии, и
от 30% по массе до 60% по массе эластомера на основе этилена (где сумма составляющих компонентов пропиленового полимера (p1), случайного сополимера пропилена и α-олефина (r1), и эластомера на основе этилена составляет 100% по массе)
(в тех случаях, когда промежуточный слой (В) составлен из композиции (b1), соотношение содержания пропиленового полимера (p1) во всей многослойной пленке к сумме содержания пропиленового полимера (p1) и случайного сополимера пропилена и α-олефина (r1) во всей многослойной пленке составляет от 0,1 до 0,35);
композиция (b2): композиция, которая содержит
от 20 до 55% по массе случайного сополимера пропилена и α-олефина (r2), имеющего температуру плавления в интервале от 125 до 145°C измеренную с помощью дифференциальной сканирующей калориметрии,
от 35 до 60% по массе эластомера на основе этилена, и
3
от 6 до 25% по массе этиленового полимера (e1) имеющего плотность в интервале от 0,950 до 0,970 г/см и скорость течения расплава (MFR; ASTM D 1238, 190°C, 2,16 кг загрузка) в интервале от 0,1 до 20 г/10 мин (где сумма составляющих компонентов случайного сополимера пропилена и·α-олефина (r2), эластомера на основе этилена, и этиленового полимера (e1) составляет 100% по массе).
2.Многослойная пленка по п. 1, где композиция (b1) представляет собой композицию (b1'), описанную ниже:
композиция (b1'): композиция, которая содержит
от 3 до 20% по массе пропиленового полимера (p1), который имеет температуру плавления в интервале от 140 до 165°C, измеренную с помощью дифференциальной сканирующей калориметрии и скорость течения расплава (MFR; ASTM D 1238, 230°C, 2,16 кг загрузка) в интервале от 0,1 до 20 г/10 мин,
от 25 до 65% по массе случайного сополимера пропилена и·α-олефина (r1), который имеет молекулярно-массовое распределение в интервале от 1,0 до 3,5, измеренное с помощью гель-проникающей хроматографии (GPC), и температуру плавления в интервале от 90 до 125°C, определенную с помощью дифференциальной сканирующей калориметрии,
от 0 до 25% по массе эластомера на основе пропилена,
от 30 до 60% по массе эластомера на основе этилена, и
3
от 0 до 15% по массе этиленового полимера (e1), имеющего плотность в интервале от 0,950 до 0,970 г/см и скорость течения расплава (MFR; ASTM D 1238, 190°C, 2,16 кг загрузка) в интервале от 0,1 до 20 г/10 мин (где сумма составляющих компонентов пропиленового полимера (p1), случайного сополимера пропилена и·α-олефина (r1), эластомера на основе пропилена, эластомера на основе этилена, и этиленового полимера (e1) составляет 100% по массе).
3.Многослойная пленка по п. 1, где верхний слой (А) содержит композицию (a1), описанную ниже, или пропиленовый полимер (p1), описанный ниже:
композиция (a1): композиция, которая содержит
от 5 до 55% по массе пропиленового полимера (p1) который имеет температуру плавления в интервале от 140 до 165°C, измеренную с помощью дифференциальной сканирующей калориметрии и скорость течения расплава (MFR; ASTM D 1238, 230°C, 2,16 кг загрузка) в интервале от 0,1 до 20 г/10 мин, и
от 45 до 95% по массе случайного сополимера пропилена и·α-олефина (r1), имеющего молекулярно-массовое распределение в интервале от 1,0 до 3,5 определенное с помощью гель-проникающей хроматографии (GPC), и температуру плавления в интервале от 90 до 125°C, измеренную с помощью дифференциальной сканирующей калориметрии (где сумма составляющих компонентов пропиленового полимера (p1) и случайного сополимера пропилена и·α-олефина (r1) составляет 100% по массе);
пропиленовый полимер (p1): пропиленовый полимер, который имеет температуру плавления в интервале от 140 до 165°C измеренную с помощью дифференциальной сканирующей калориметрии, и скорость течения расплава (MFR; ASTM D 1238, 230°C, 2,16 кг загрузка) в интервале от 0,1 до 20 г/10 мин.
4.Многослойная пленка по п. 1, где нижний слой (С) содержит композицию (c1), описанную ниже, или композицию (c2), описанную ниже:
композиция (c1): композиция, которая содержит
от 5 до 30% по массе пропиленового полимера (p1), который имеет температуру плавления в интервале от 140 до 165°C измеренную с помощью дифференциальной сканирующей калориметрии, и скорость течения расплава (MFR; ASTM D 1238, 230°C, 2,16 кг загрузка) в интервале от 0,1 до 20 г/10 мин,
от 45 до 70% по массе случайного сополимера пропилена и·α-олефина (r1), который имеет молекулярно-массовое распределение в интервале от 1,0 до 3,5 измеренное с помощью гель-проникающей хроматографии (GPC), и температуру плавления в интервале от 90 до 125°C, измеренную с помощью дифференциальной сканирующей калориметрии, и
от 20 до 50% по массе эластомера на основе этилена (где сумма составляющих компонентов пропиленового полимера (p1), случайного сополимера пропилена и·α-олефина (r1), и эластомера на основе этилена составляет 100% по массе);
композиция (c2): композиция, которая содержит
3
от 25 до 60% по массе линейного полиэтилена, имеющего плотность в интервале от 0,916 до 0,940 г/см,
3
от 10 до 30% по массе полиэтилена высокой плотности имеющего плотность в интервале от 0,950 до 0,970 г/см, и
3
от 20 до 45% по массе линейного полиэтилена, катализированного катализатором с единым центром полимеризациии, имеющего плотность в интервале от 0,900 до 0,910 г/см (где сумма всех составляющих компонентов линейного полиэтилена, полиэтилена высокой плотности и линейного полиэтилена, катализированного катализатором с единым центром полимеризации, составляет 100% по массе).
5.Многослойная пленка по п. 1, содержащая верхний слой (А), промежуточный слой (В), промежуточный слой (В-1), промежуточный слой (В), и нижний слой (С) уложенные в таком порядке,
где промежуточный слой (В-1) содержит композицию (b-11), описанную ниже, или композицию (b-12), описанную ниже:
композиция (b-11): композиция, которая содержит
от 5 до 35% по массе пропиленового полимера (p1), который имеет температуру плавления в интервале от 140 до 165°C, измеренную с помощью дифференциальной сканирующей калориметрии, и скорость течения расплава (MFR; ASTM D 1238, 230°C, 2,16 кг загрузка) в интервале от 0,1 до 20 г/10 мин,
от 50 до 90% по массе случайного сополимера пропилена и·α-олефина (r1), который имеет молекулярно-массовое распределение в интервале от 1,0 до 3,5 измеренное с помощью гель-проникающей хроматографии (GPC), и температуру плавления в интервале от 90 до 125°C, измеренную с помощью дифференциальной сканирующей калориметрии, и
от 5 до 45% по массе эластомера на основе этилена (где сумма составляющих компонентов пропиленового полимера (p1), случайного сополимера пропилена и·α-олефина (r1), и эластомера на основе этилена составляет 100% по массе);
композиция (b-12): композиция, которая содержит
от 60 до 90% по массе случайного сополимера пропилена и·α-олефина (r2), имеющего температуру плавления в интервале от 125 до 145°C, измеренную с помощью дифференциальной сканирующей калориметрии, и
от 10 до 40% по массе эластомера на основе этилена (где общее содержание компонентов случайного сополимера пропилена и·α-олефина (r2) и эластомера на основе этилена составляет 100% по массе).
6.Многослойная пленка по п. 4, содержащая верхний слой (А), промежуточный слой (В), и нижний слой (С) уложенные в таком порядке,
где верхний слой (А) содержит композицию (a1),
промежуточный слой (В) содержит композицию (b1'),
и нижний слой (С) содержит композицию (c1).
7.Многослойная пленка по п. 5, содержащая верхний слой (А), промежуточный слой (В), промежуточный слой (В-1), промежуточный слой (В), и нижний слой (С) уложенные в таком порядке,
где верхний слой (А) содержит композицию (a1), которая содержит от 15 до 35% по массе пропиленового полимера (p1) и от 65 до 85% по массе случайного сополимера пропилена и·α-олефина (r1),
промежуточный слой (В) содержит композицию (b1'),
промежуточный слой (В-1) содержит композицию (b-11), и
нижний слой (С) содержит композицию (c2).
8.Многослойная пленка по п. 5, содержащая верхний слой (А), промежуточный слой (В), промежуточный слой (В-1), промежуточный слой (В), и нижний слой (С) уложенные в таком порядке,
где верхний слой (А) содержит пропиленовый полимер (p1),
каждый из промежуточных слоев (В) содержит композицию (b2),
промежуточный слой (В-1) содержит композицию (b-12), и
нижний слой (С) содержит композицию (c2).
9.Мешок, образованный из многослойной пленки по любому из пп. 1-8, где нижний слой (С) расположен на поверхности, которая приходит в контакт с содержимым.